(57)【特許請求の範囲】
【請求項１】
頭部と、前記頭部より幅狭の足部よりなるリベット型接点において、
前記頭部は、少なくとも上面がＡｇ系接点材料よりなる接点材料層からなり、
前記頭部の残部及び前記足部がＣｕ又はＣｕ合金よりなるベース材料からなり、
前記接点材料層と前記ベース材料との接合界面に、Ａｇ合金からなるバリア層を備えることを特徴とするリベット型接点。
【請求項２】
バリア層を構成するＡｇ合金は、ＡｇにＳｎ、Ｉｎ、Ｃｕ、Ｎｉ、Ｆｅ、Ｃｏ、Ｗ、Ｍｏ、Ｚｎ、Ｃｄ、Ｔｅ、Ｂｉの１種又は２種以上の卑金属元素を０．０３〜２０質量％添加してなるＡｇ合金である請求項１記載のリベット型接点。
【請求項３】
バリア層を構成するＡｇ合金は、Ａｇに０．５〜２０質量％のＣｕを添加してなるＡｇ合金である請求項１又は請求項２記載のリベット型接点。
【請求項４】
バリア層を構成するＡｇ合金は、更に、０．０３〜１．０質量％のＮｉを添加してなるＡｇ合金である請求項３記載のリベット型接点。
【請求項５】
バリア層の厚さは、０．０３ｍｍ〜０．３ｍｍである請求項１〜請求項４のいずれかに記載のリベット型接点。
【請求項６】
Ａｇ系接点材料は、純Ａｇ、Ａｇ合金、Ａｇ酸化物合金である請求項１〜請求項５のいずれかに記載のリベット型接点。
【請求項７】
請求項１〜請求項６のいずれかに記載のリベット型接点の製造方法であって、
接点材料からなる第１ビレットと、Ａｇ合金からなる第２ビレットと、ベース材料からなる第３ビレットと、を突き合わせて圧接して複合材を製造し、
凹状の空間を有する接合パンチと、筒状の空間を有する接合ダイスとを組み合わせてリベット形状の空間を形成し、
前記複合材を、前記接合ダイスの下部から前記接合パンチの空間に圧入し、
前記接合パンチ内の空間に第１ビレットを充填し、頭部の少なくとも表層を構成する接点材料層を形成すると共に、接合パンチ内の残余の空間に第２ビレット及び第３ビレットを充填して、頭部の残部とバリア層と足部を形成させるリベット型接点の製造方法。
【請求項８】
第１ビレット、第２ビレット、第３ビレットを圧接して複合材とする工程は、０．８〜３．０ｔｏｎ・ｆの荷重による圧接である請求項７記載のリベット型接点の製造方法。
【請求項９】
頭部及び足部を形成後、頭部の上面をプレス加工して成型する工程を含む請求項７又は請求項８記載のリベット型接点の製造方法。
【発明の詳細な説明】
【技術分野】
【０００１】
本発明は、リベット型接点に関する。特に、Ａｇ合金等の接点材料の使用量を低減することができると共に、高容量負荷を受ける使用環境下においても耐久寿命が良好なリベット型接点に関する。
【背景技術】
【０００２】
電気回路を機械的に開閉する電気接点は、家電製品、ＯＡ機器、自動車用電装品等から重電機器まで幅広い分野の電気機器の各種スイッチ、リレーの構成部品として使用されている。かかる開閉型の電気接点の形態としては、直接バネ材等の支持材に接合するチップ形状のものもあるが、一般的にはリベット形状の接点が用いられることが多い。このリベット型接点は、電気接点として作用する頭部と、頭部より幅狭の足部とからなる。足部はリベット型接点を支持材に固定させる際、カシメ変形される。【０００３】
そして、電気接点は、確実な機械的開閉を維持することができること、即ち、接触時には接点に流れる電流・信号を支障なく伝え、切り離した際には支障なく開離できることが要求される。更に、安定した接触抵抗を有することも要求される。その一方で、開閉接点の表面においては、放電による材料の溶融、蒸発、消耗等が生じ、これらにより電気接点の接触機能が阻害され、ときには接点同士が溶着し、これらが電気製品等の性能低下や機能停止を引き起こす要因となる。そのため、かかる過酷な負荷のもとでも上述の基本機能を果たすことができるよう構成材料についての研究も多くなされている。その中で現在、接点材料として好適であるとされているのは、Ａｇ系の接点材料であり、特に、Ａｇマトリックスに、ＳｎＯ２、Ｉｎ２Ｏ３、ＣｕＯ等の各種金属酸化物を分散させた酸化物分散型のＡｇ合金（Ａｇ−ＳｎＯ２系合金、Ａｇ−ＳｎＯ２−Ｉｎ２Ｏ３系合金、Ａｇ−ＺｎＯ系合金等）が適用されることが多い。【０００４】
従来のリベット型接点は、全体を接点材料で構成することが多かったが、近年では接点材料であるＡｇ合金等が高価であることを考慮して、部材コスト低減のため接点材料の適用箇所を一部とし、他の部分をＣｕやＣｕ合金等の比較的低コストの材料（ベース材料）で構成した２層リベット型接点の使用が一般的となっている。【０００５】
このようなＡｇ合金とＣｕ系材料とを組み合わせた２層リベット型接点の構成としては、例えば、頭部の上面部分を接点材料で構成し、頭部の下面と足部をＣｕ等のベース材料にしたもの（図７（ａ）、特許文献１参照）や、頭部全体を接点材料とし足部をベース材料にしたもの等（図７（ｂ）、特許文献２参照）が知られている。
【先行技術文献】
【特許文献】
【０００６】
【特許文献１】特開平５−２８２９５７号公報
【特許文献２】実用新案登録第３０９８８３４号公報
【発明の概要】
【発明が解決しようとする課題】
【０００７】
従来の２層構成のリベット型接点は、部材コストと接点機能との両立の観点では満足できるものである。そして、その耐久性も概ねの用途においては十分なものである。【０００８】
しかしながら、上記のように開閉接点の用途は多岐に渡っており、低負荷のものから、定格電流数十〜数百Ａの高負荷の開閉、遮断を行うものもある。そして、本発明者等によれば、従来の２層構成のリベット型接点は、かかる高負荷の用途においては、使用に伴いＡｇ合金からなる接点材料部分がベース材料から剥離するという問題がある。このような接点材料の剥離が一方の接点（固定接点）に生じると、そのベース材料に他方の接点（可動接点）が接触・短絡して機器の故障の要因となり得る。【０００９】
以上のような２層構造のリベット型接点における問題は、異種材料を組み合わせて構成したことにより生じるものであり、接点全体をＡｇ合金で構成すれば生じない問題であるが、部材コストを考慮すれば合理的な構成である。従って、かかる合理的構成を維持しつつその耐久性に配慮することが求められる。そこで本発明は、リベット型接点について、上記のような接点材料の剥離・脱落が発生せず耐久寿命に優れるものを提供する。
【課題を解決するための手段】
【００１０】
本発明者等は、上記課題を解決するため、まず、従来の２層構造のリベット型接点で生じる接点材料の剥離の要因について検討した。その結果、高容量の開閉接点特有の環境における酸素の挙動に着目した。【００１１】
接点同士の接触の際には、接点表面はその電気容量に応じたアーク熱・ジュール熱の負荷を受けるが、高容量の接点表面の場合、その温度は相当高温なものとなる。このとき、外部雰囲気（空気）中の酸素が接点材料に浸入することとなる。ここで、接点材料の主要構成金属であるＡｇは、酸素を容易に拡散させることができる金属であるため、浸入した酸素は接点材料中に拡散し、やがて接点材料とベース材料との接合界面に達することとなる。そして、接合界面に到達した酸素は、ベース材料を構成するＣｕと結合・酸化してＣｕ酸化物を形成する。このＣｕ酸化物は、接点材料（Ａｇ）との結合力が弱いため、剥離を生じさせることとなる。【００１２】
また、酸素の影響としては、外部雰囲気から侵入するものの他、接点材料自体に含有されているものの影響も考えられる。これは、接点材料としてＡｇ酸化物合金を適用する場合、分散する酸化物の酸素が、高温下で酸化物より解離し、接点材料中で拡散して接合界面に到達し酸化物を形成するというものである。【００１３】
本発明者等は、上記検討から、接点材料の剥離を抑制するためには、接点材料とベース材料との接合界面における酸化物形成を抑制することが有効であると考えた。もっとも、酸化物形成の要因が、外部雰囲気からの酸素によるものなのか、接点材料中の酸化物からの酸素によるものなのかは一義的なものではない。そして、接点の外部雰囲気を変更することは不可能であり、また、接点材料中の酸化物はＡｇ酸化物合金における主要な構成であり、Ａｇ酸化物合金を適用する場合において酸化物量を制限することは現実的ではない。【００１４】
そこで本発明者等は、接合界面における酸化物の形成抑制の手段として、接合界面への酸素の拡散を阻止するバリア層を設定することとし、更に、その構成材料としてＡｇ合金を適用することが好ましいとして本発明に想到した。【００１５】
即ち、本発明は、頭部と、前記頭部より幅狭の足部よりなるリベット型接点において、前記頭部は、少なくとも上面がＡｇ系接点材料よりなる接点材料層からなり、前記頭部の残部及び前記足部がＣｕ又はＣｕ合金よりなるベース材料からなり、前記接点材料層と前記ベース材料との接合界面に、Ａｇ合金からなるバリア層を備えることを特徴とするリベット型接点である。【００１６】
以下、本発明について詳細に説明する。本発明は、少なくとも上面がＡｇ系接点材料よりなる接点層からなる頭部と、頭部の残りの部分及び足部がＣｕ又はＣｕ合金よりなるベース材料で構成される２層構造を有するリベット型接点について、接点層とベース材料との接合界面にＡｇ合金からなるバリア層を形成し３層構造とすることに特徴がある。【００１７】
そこで、本発明の特徴であるバリア層について説明する。本発明におけるＡｇ合金からなるバリア層は、Ａｇ合金の添加元素（Ａｇ以外の構成元素）が優先的に酸素と結合し酸化物となることで、接合界面への酸素の到達を阻止しＣｕ酸化物の生成を防止するものである。このバリア層を構成するＡｇ合金は、接点材料（Ａｇ系接点材料）及びベース材料（Ｃｕ）の双方に対して十分な接合力を有する。また、導電性・靭性も良好であることから、接点としての電気的特性を損なうことなく接合界面での酸化物生成を防止できる。【００１８】
この点、バリア層の構成材料としては、Ａｇ合金ではなく酸素が拡散し難い材料を適用し、接合界面への酸素の移動そのものを無効化するものも考えられる。しかし、酸素拡散が全く生じない金属材料は種類が限られ、また、導電性・靭性に優れる上に接点材料及びベース材料の双方に対して十分な接合力を有するものは少ない。これに対し、本発明のような酸素を消費するＡｇ合金からなるバリア層は、使用過程で酸化物を析出させることで接点材料に近いＡｇ酸化物合金に変化する。これは、使用過程においてバリア層の耐摩耗性、耐溶着性が向上することを意味し、接点材料が磨耗したときのバックアップとして作用することができるというメリットもある。【００１９】
そして、バリア層となるＡｇ合金は、ＡｇにＳｎ、Ｉｎ、Ｃｕ、Ｎｉ、Ｆｅ、Ｃｏ、Ｗ、Ｍｏ、Ｚｎ、Ｃｄ、Ｔｅ、Ｂｉの１種又は２種以上の卑金属元素を０．０３〜２０質量％添加してなるＡｇ合金が好ましい。これらの卑金属の添加量が０．０３％未満では、酸素を接合界面への到達を許すこととなる。また、２０質量％を超えると、ベース材料との接合強度が不安定になる。尚、複数の添加元素がある場合は、それらの総量である。また、バリア層を構成するＡｇ合金は、不可避不純物を含むことがある。【００２０】
ここで、バリア層を構成する「Ａｇ合金」とは、Ａｇと添加元素（卑金属）とが固溶した状態にある固溶合金と、固溶しきれなかった添加元素が一部析出した状態にある複合型の合金の双方を含む意義である。いずれの形態においても、添加元素が酸化することでバリア層としての機能が発揮される。【００２１】
バリア層を構成するＡｇ合金の具体例としては、Ａｇに０．５〜２０質量％のＣｕを添加してなるＡｇ合金（Ａｇ−Ｃｕ合金）が挙げられる。Ｃｕの添加量は、好ましくは３．０〜２０質量％である。更に、Ａｇ−Ｃｕ合金に０．０３〜１．０質量％のＮｉを添加してなるＡｇ合金も適用できる。【００２２】
また、バリア層を構成するＡｇ合金について、Ｃｕ以外を添加するものとしては、ＡｇにＳｎ、Ｉｎ、Ｚｎ、Ｃｄの少なくともいずれかを０．５〜２０質量％添加してなるＡｇ合金も適用できる。例えば、Ａｇに１．０〜１０質量％のＳｎ及び０．５〜１０質量％のＩｎを添加してなるＡｇ合金（Ａｇ−Ｓｎ−Ｉｎ合金）が好適である。そして、Ａｇ−Ｓｎ−Ｉｎ合金に、Ｎｉ、Ｔｅの少なくともいずれかを合計で０．０１〜１．０質量％添加したＡｇ合金、及び、Ａｇ−Ｓｎ−Ｉｎ合金に、Ｆｅ、Ｃｏ、Ｚｎ、Ｃｕ、Ｂｉ、Ｃｄの少なくともいずれかを合計で０．０１〜１．０質量％添加したＡｇ合金も適用できる。【００２３】
更に、上記の他、ＡｇにＮｉ、Ｆｅ、Ｃｏ、Ｗ、Ｍｏの少なくともいずれかを合計で０．０３〜２０質量％添加したＡｇ合金も有用であると考えている。これらの添加元素はＡｇに対する固溶限が比較的低いため、一部の添加元素が単独で析出する複合型のＡｇ合金となる。このとき、Ｎｉを添加元素とする場合には、Ｎｉ添加量の下限を０．０３質量％とするのが好ましい。また、Ｆｅ、Ｃｏ、Ｗ、Ｍｏを添加元素とする場合には、それらの合計添加量の下限を０．０５質量％とするのが好ましい。【００２４】
そして、バリア層の厚さは、０．０３ｍｍ〜０．３ｍｍとするのが好ましい。０．０３ｍｍ未満では、バリア層の酸素を捕捉する作用が不足して接合界面の酸化物形成を十分抑制できない。バリア層の厚さの上限については、特に制限はないが、接点の寸法を考慮し０．３ｍｍ程度とするのが好ましい。【００２５】
以上説明したバリア層を備える本発明のリベット型接点は、他の構成においては、従来の２層構造のリベット型接点と基本的に同様である。【００２６】
頭部の上面を形成する接点材料層は、Ａｇ系接点材料からなり、具体的には、純ＡｇやＡｇ合金（Ａｇ−Ｎｉ合金、Ａｇ−Ｃｕ合金等）である。Ａｇ合金としては、酸化物分散型のＡｇ酸化物合金（Ａｇ−ＳｎＯ２系合金、Ａｇ−ＳｎＯ２−Ｉｎ２Ｏ３系合金、Ａｇ−ＺｎＯ系合金等）も適用できる。尚、本発明は、接点材料としてＡｇ酸化物合金を適用した場合において特に有用である。上述の通り、接点材料中の酸化物から酸素が拡散するおそれがあるからである。また、接点材料に接合され、主に足部を形成するベース材料は、Ｃｕ、Ｃｕ合金（Ｃｕ−Ｎｉ合金、Ｃｕ−Ｓｎ合金）が適用できる。【００２７】
尚、接点材料は、頭部の上面に接合されていれば良い。接点材料の好ましい厚さは、接点の負荷（定格電流等）によって調整することができ、低負荷のものについては０．１ｍｍ以上あれば良いが、ブレーカー等の高負荷（定格電流５０Ａ以上）のものについては１〜２ｍｍ程度必要となる。本発明の具体的な態様としては、頭部の上面部分のみを接点材料としたもの（図１（ａ））の他、頭部全体を接点材料とし足部をベース材料で形成しても良い（図１（ｂ））。【００２８】
また、図２のように、足部をベース材料で形成しつつ、足部形状として足部より大径の鍔部を形成する一方、頭部を接点材料で形成し、鍔部の下端面が頭部の下端面に対して略フラットになるように、足部を頭部に埋接した形状としても良い。このとき鍔部の最端部と足部起点との間の長さ（ｌ）が、頭部の最端部と足部起点との間の長さ（Ｌ）に対してｌ＜Ｌ（好ましくは０．４Ｌ≦ｌ≦０．６Ｌ）としたものが好ましい。【００２９】
更に、バリア層の厚さは均一であることが好ましいが、形状については完全な平面である必要はない。即ち、図１（ａ）のように略平坦な接合界面に沿ってバリア層が形成されていても良いが、図３のように接合界面が円弧形状となりこれに沿ってバリア層が形成されていても良い。更に、接合界面が波打った状態であっても良い。【００３０】
本発明に係るリベット型接点を製造するためには、耐久性を確保するために、接点材料、バリア層となるＡｇ合金、ベース材料のそれぞれが強固に接合された状態で、頭部と足部を有するリベット型接点に成形加工する必要がある。ここで、本発明に係るリベット型接点の製造方法としては、接点材料からなる第１ビレットと、Ａｇ合金からなる第２ビレットと、ベース材料からなる第３ビレットと、を突き合わせて圧接して複合材を製造し、凹状の空間を有する接合パンチと、筒状の空間を有する接合ダイスとを組み合わせてリベット形状の空間を形成し、前記複合材を、前記接合ダイスの下部から前記接合パンチの空間に圧入し、前記接合パンチ内の空間に第１ビレットを充填し、頭部の少なくとも表層を構成する接点材料層を形成すると共に、接合パンチ内の残余の空間に第２ビレット及び第３ビレットを充填して、頭部の残部とバリア層と足部を形成させるものとする。【００３１】
本発明に係るリベット型接点の製造方法では、まず、接点材料からなる第１ビレットと、Ａｇ合金からなる第２ビレットと、ベース材料からなる第３ビレットとを圧接して複合材とする。この複合材の製造工程は、本発明に係るリベット型接点を製造するために必須の工程である。第１ビレットと第２ビレットとを強固に接合することで、頭部の形成工程の際、接合面を第１ビレットの変形に追従させて第２ビレット及び第３ビレットも変形させることができる。この圧接時の荷重は、０．８〜３．０ｔｏｎ・ｆの強力な加工力で加工するのが好ましい。【００３２】
製造した複合材を、接合パンチと接合ダイスとの組合せにより形成される型に圧入することで、リベット型接点とすることができる。この成形工程では、接合パンチの空間に圧入された第１ビレットが接合パンチの壁面により変形しつつ頭部形状となり、複合材の各接合面がこの変形に追従して頭部の残部とバリア層及び足部が形成される。このときリベット型接点の形態は、第１ビレットの体積と接合パンチ内の空間容積との関係で調整することができ、第１ビレットの体積と接合パンチ内の空間容積より小さい場合、図１（ａ）のような接点材料の層とバリア層とベース材料の３層からなる頭部が形成される。また、第１ビレットの体積が接合パンチ内の空間容積以上であれば、接合パンチ内の残余の空間が無いので頭部全体が接点材料で形成される（図１（ｂ））。この複合材の圧入における荷重は、第１ビレットを変形・加工できる荷重であれば良く、第１ビレットの接点材料の種類に応じて調整できる。【００３３】
以上の複合材の製造及び圧入による成形加工は、常温で行うことができる。そして、頭部と鍔部を形成したリベット型接点については、頭部適宜にプレス加工性を成型しても良い。この成型工程は、頭部の形状・寸法について厳密な規制が必要なときに有用である。
【発明の効果】
【００３４】
以上説明したように本発明に係るリベット型接点は、Ａｇ系の接点材料とＣｕ等のベース材料とを組み合わせた２層構造のものを改良するものであり、バリア層の設定により接点材料の剥離・脱落が抑制されており、耐久寿命に優れている。
【図面の簡単な説明】
【００３５】
【図１】本発明に係るリベット型接点の構成の一例を説明する図。
【図２】本発明に係るリベット型接点の他の構成例を説明する図。
【図３】本発明に係るリベット型接点における接合界面の状態を説明する図。
【図４】本実施形態のリベット型接点の製造工程を説明する図。
【図５】実施例２、比較例１、従来例の加熱試験後の接合界面の写真。
【図６】実施例２、比較例１、従来例の耐久試験の結果。
【図７】従来の２層構造を有するリベット型接点の構成を説明する図。
【発明を実施するための形態】
【００３６】
以下、本発明の好適な実施例を説明する。
[第１実施形態]
実施例１〜実施例５：接点材料としてＡｇ酸化物合金を、ベース材料としてＣｕを適用し、バリア層としてＣｕを３．０〜２０質量％およびＮｉを０．５重量％添加したＡｇ−Ｃｕ合金を適用してリベット型接点を製造した。図４は、本実施形態に係るリベット型接点の製造工程を説明するものである。まず、Ａｇ酸化物合金（Ａｇ−ＳｎＯ２−Ｉｎ２Ｏ３合金：商品名ＳＩＥ−２９Ｂ）のワイヤーから第１ビレット（寸法：φ２．２ｍｍ、０．７９ｍｍ）を切り出し、Ａｇ−Ｃｕ合金のワイヤーから第２ビレット（寸法：φ２．２ｍｍ、０．１４ｍｍ）を切り出し、Ｃｕのワイヤーから第３ビレット（寸法：φ２．２ｍｍ、２．１ｍｍ）を切り出した。
【００３７】
そして、図４（Ａ）のように、第１ビレット、第２ビレット、第３ビレットを重ねて接合ダイスに挿入し、両者を圧接して複合材とした。接合ダイスは、超硬製のφ２．４５ｍｍの孔径を有する。そして、この接合のための荷重は、２．２ｔｏｎ・ｆとした。尚、本実施形態では、第１〜第３ビレットを接合ダイスに挿入して接合を行ったが、これは、そのまま成型加工を行うことができるという利便性の他、横方向について適度な拘束を与えて複合材が過度に変形しないようにするためである。尚、各ビレットを挿入するダイスの孔径は、ビレットの直径に対し０．０５〜０．２５ｍｍ大きいものを適用するのが好ましい。
【００３８】
次に、図４（Ｂ）のように、接合ダイスの上に接合パンチをセットして複合材をリベット形状に加工した。接合パンチは、超硬製であり側面が湾曲した円盤形状の空間（寸法：上面φ２．４ｍｍ、下面φ２．８ｍｍ、高さ１．１ｍｍ）を有する。この工程では、接合ダイス下方から複合材を接合パンチの空間に一気に圧入して、第１ビレット部分を頭部の上面とし、第３ビレットを頭部下部及び足部となるようにし、第２ビレットがバリア層を形成するように変形させた。
【００３９】
金型によるリベット型接点作成後、図４（Ｃ）のように、接合パンチを移動させて、頭部の上面を臼型成形金型でプレスして成型した。以上により製造したリベット型接点の寸法は、頭部がφ３．２ｍｍ厚さ０．８ｍｍ、足部がφ２．４５ｍｍ長さ１．２ｍｍである。そして、頭部の接点層の厚さは０．４５ｍｍであり、バリア層の厚さは０．０７μｍであった。
【００４０】
比較例１〜比較例３：ここでは、接点材料としてＡｇ酸化物合金（Ａｇ−ＳｎＯ２−Ｉｎ２Ｏ３合金）を、ベース材料としてＣｕを適用しつつ、バリア層として、純Ａｇ（比較例１）、０．３質量％（比較例２）、２８質量％（比較例３）のＣｕを添加したＡｇ−Ｃｕ合金を適用してリベット型接点を製造した。
【００４１】
従来例：更に、接点材料としてＡｇ酸化物合金（Ａｇ−ＳｎＯ２−Ｉｎ２Ｏ３合金）を、ベース材料としてＣｕを適用しつつ、バリア層のない従来のリベット型接点を製造した。実施例１の製造工程において、第２ビレット（Ａｇ−Ｃｕ合金）を使用せずに、同様の工程にて第１ビレットと第２ビレットとを接合し、実施例１と同様にして成形加工した。接点層の厚さは実施例１と同様とした。
【００４２】
以上製造した、実施例、比較例、従来例のリベット型接点について、高温雰囲気における接点材料の剥離の有無を確認するための加熱試験を行った。この加熱試験は、各接点を６００℃、７００℃、７５０℃に３時間加熱し、その後、リベット型接点の頭部を横方向圧縮し、頭部の径が１／２になるまで圧縮したときの接合界面の剥離の有無を観察した。この加熱試験の結果を表１に示す。
【００４３】
【表１】
0006051298.tif 000002
【００４４】
表１から、適切な組成範囲を有するＡｇ−Ｃｕ合金をバリア層として備える実施例１〜実施例５は、６００〜７５０℃の加熱及び圧縮を受けても接合界面に剥離は見られなかった。これに対して、バリア層のない従来例は、６００℃の加熱の段階で接合界面に剥離が生じた。また、バリア層の構成についてみると、純Ａｇをバリア層とした比較例１をみると、６００℃の加熱までは剥離は生じないが、７００℃以上の加熱により剥離が生じた。更に、バリア層としてＡｇ−Ｃｕ合金とするとしても、Ｃｕ添加量の過不足により７００℃以上の加熱により剥離が生じることから（比較例２、比較例３）、その組成範囲に留意する必要がある。
【００４５】
図５は、実施例２、比較例１、従来例の各接点について、加熱試験後の接合界面の観察結果である。従来例であるバリア層のないものは、６００℃の加熱で明確な剥離が生じている。また、比較例１については、６００℃加熱では剥離は見られなかったが、ベース材料（Ｃｕ）とバリア層（Ａｇ）との界面において酸化物（酸化Ｃｕ）の析出（黒色の部分）が見られる。そして、加熱温度が７００℃以上となった段階で酸化物の量は増加し、剥離が生じている。これらに対して、実施例２では７００℃の加熱までは明瞭な変化が見られず、７５０℃加熱において、接点材料とバリア層との界面にわずかに酸化Ｃｕが生じた。但し、バリア層とベース材料との間には酸化物の生成は観察されず剥離も生じない。接点材料とバリア層との間の酸化物は、バリア層であるＡｇ−Ｃｕ合金のＣｕが酸素を捕捉したことにより生成したものと考えられる。以上の結果から、酸素のベース材料への到達阻止が、Ａｇ合金からなるバリア層により達成できることが確認できる。
【００４６】
次に、各リベット型接点についてその耐久性を評価した。耐久性評価はリベット型接点をヒンジ型交流汎用リレーに固定接点として取付け、通電負荷の状態で開閉動作を繰返し、故障発生までの耐久寿命開閉回数を測定した。耐久評価試験における試験条件は以下の通りである。
・試験電圧：ＡＣ２５０Ｖ
・試験電流：１０Ａ
・負荷：抵抗負荷
・開閉頻度：１秒ＯＮ／１秒ＯＦＦ
【００４７】
上記耐久試験は複数のリレー試験機で行い、各リレーで故障した耐久寿命開閉回数をワイブル確率紙上にプロットした。この結果を図６に示す。図６から、各リベット型接点の特性寿命は、実施例２で約２６万回であり、比較例１は約２４万回であり、従来例は約２２万回である。よって、本実施形態のリベット型接点は耐久寿命に優れるものであることが確認できた。
【００４８】
[第２実施形態]
ここでは、接点材料の種類、及び、バリア層となるＡｇ合金の種類、厚さを変更しつつその効果を確認した。基本的な製造工程は実施例１と同様とし、各種のＡｇ合金から厚さ（長さ）を調整しつつ第２ビレットを切り出し加工に供した。そして、製造したリベット型接点について、第１実施形態と同様に加熱試験を行った。加熱温度は７５０℃とした。この評価結果を表２に示す。
【００４９】
【表２】
0006051298.tif 000003
【００５０】
各種のバリア層にて加熱・圧縮試験を行ったが、表２からわかるようにいずれも接合界面剥離は見られなかった。また、接点材料を変更しても効果は変わらなかった。このバリア層は各種の接点材料に対して有効であることがわかる。
【産業上の利用可能性】
【００５１】
本発明に係るリベット型接点は、使用過程における接点材料の剥離・脱落が防止されている。本発明は、接点材料の使用量を低減して部材コストを抑制するという従来の２層リベット型接点本来の特徴に、耐久寿命の改善が付加されている。本発明に係るリベット型接点は、家電、産業機器その他一般用途向けリレー又はスイッチや、住宅配線、産業機器配線遮断器及び電磁開閉器に有用である。
【図１】
0006051298.tif 000004
【図２】
0006051298.tif 000005
【図３】
0006051298.tif 000006
【図４】
0006051298.tif 000007
【図５】
0006051298.tif 000008
【図６】
0006051298.tif 000009
【図７】
0006051298.tif 000010